СЛОИ ИЗ НЕТКАНОГО МАТЕРИАЛА, ИЗГОТОВЛЕННОГО РАЗДУВОМ РАСПЛАВА ПОЛИМЕРА НА ОСНОВЕ ПРОПИЛЕНА, И КОМПОЗИТНЫЕ СТРУКТУРЫ

MD
2
1. Ткань, полученная раздувом расплава полимера, обладающая максимальным значением растягивающего усилия (F) в продольном направлении (MD) на 1 дюйм ширины, нормализованной по плотности 20 г/м, характеризуемого следующими уравнениями:
MD
a. F≥[-0,00143 × относительное удлинение (%)+0,823], если относительное удлинение находится между 20 и 675%;
MD
b. F≥0,1 фунт, если относительное удлинение больше или равно 675%;
и где ткань содержит, по меньшей мере, один сополимер содержащий, по меньшей мере, около 50 мас.% звеньев, полученных из пропилена, и, по меньшей мере, около 5 мас.% звеньев, полученных из сомономера, отличного от пропилена, и где все сополимеры составляют, по меньшей мере, около 90 мас.% от массы ткани.
13
2. Ткань, полученная раздувом расплава полимера, по п.1, в которой, по меньшей мере, один сополимер обладает максимальными значениями ЯМР C, соответствующими в пределах погрешности около 14,6 и около 15,7 м.д.; при этом максимумы обладают приблизительно равной интенсивностью.
3. Ткань, полученная раздувом расплава полимера, по п.1, в которой сомономер содержит от около 3 до 20 мас.% этилена.
4. Ткань, полученная раздувом расплава полимера, по п.1, в которой сомономер содержит от около 9 до 20 мас.% этилена.
5. Ткань, полученная раздувом расплава полимера, по п.1, в которой сополимер обладает MFR от 25 до 5000 г/10 мин, как определено в соответствии с ASTM D-1238, условие L (2,16 кг, 230°С).
6. Ткань, полученная раздувом расплава полимера, по п.1, в которой сополимер подвергнут химически индуцированному разрыву цепи, и обладает MFR от 50 до 5000 г/10 мин, как определено в соответствии с ASTM D-1238, условие L (2,16 кг, 230°С).
7. Ткань, полученная раздувом расплава полимера, по п.6, в которой разрыв цепи вызван соединением композиции с инициатором свободных радикалов до экструзии.
8. Ткань, полученная раздувом расплава полимера, по п.7, в которой инициатором свободных радикалов является вещество типа пероксида.
9. Ткань, полученная раздувом расплава полимера, по п.7, в которой модификатором реологии является вещество непероксидного типа.
10. Ткань, полученная раздувом расплава полимера, по п.9, в которой модификатором реологии непероксидного типа является гидроксиламиновый сложный эфир.
11. Ткань, полученная раздувом расплава полимера, по п.6, в которой разрыв цепи вызван соединением композиции, по меньшей мере, с одним инициатором свободных радикалов пероксидного типа и одним инициатором свободных радикалов непероксидного типа.
12. Ткань, полученная раздувом расплава полимера, по п.1, в которой средний диаметр волокна меньше 10 мкм.
13. Ткань, полученная раздувом расплава полимера, по п.1, обладающая непосредственной остаточной деформацией, меньшей или равной приблизительно 50%, при измерении в ходе одного цикла 50% испытаний.
14. Ткань, полученная раздувом расплава полимера, по п.1, обладающая остаточной нагрузкой, большей или равной приблизительно 0%, при измерении в ходе одного цикла 75% испытаний.
15. Ткань, полученная раздувом расплава полимера, по п.1, обладающая остаточной нагрузкой, большей или равной приблизительно 15%, при измерении в ходе одного цикла 75% испытаний.
16. Ткань, полученная раздувом расплава полимера, по п.1, содержащая менее приблизительно 10 мас.% hPP и/или RCP.
17. Ткань, полученная раздувом расплава полимера, по п.1, содержащая менее приблизительно 8 мас.% hPP и/или RCP.
18. Ткань, полученная раздувом расплава полимера, по п.1, содержащая менее приблизительно 6 мас.% hPP и/или RCP.
19. Ткань, полученная раздувом расплава полимера, по п.1, содержащая менее приблизительно 4 мас.% hPP и/или RCP.
20. Нетканый ламинат, содержащий нетканый слой, полученный раздувом расплава полимера по любому одному из пп.1-19, и, по меньшей мере, один слой нетканого материала «спанбонд».
21. Нетканый ламинат по п.20, в котором слой материала «спанбонд» содержит волокна, где материал на основе полиэтилена составляет, по меньшей мере, часть поверхности волокна.
22. Нетканый ламинат по п.20, в котором слой материала «спанбонд» содержит бикомпонентное волокно.
23. Нетканый ламинат по п.22, в котором бикомпонентное волокно представлено в конфигурации «оболочка-стержень».
24. Нетканый ламинат по п.23, в котором слой материала «спанбонд» содержит элементарные нити.
25. Нетканый ламинат по п.24, в котором слой материала «спанбонд» содержит полиолефин, отличный от полиэтилена.
26. Нетканая ламинатная структура, содержащая, по меньшей мере, два слоя нетканого материала, отличающаяся тем, что обладает общим модулем изгиба согласно ASTM D 5732-95, составляющим 0,005 Нмм или менее, и сопротивлением расслаиванию между слоями нетканого материала, составляющим больше 2 Н/5 см; в которой, по меньшей мере, один из слоев нетканого материала содержит волокно, полученное раздувом расплава полимера, содержащее, по меньшей мере, один полимер, содержащий, по меньшей мере, около 50 мас.% звеньев, полученных из пропилена.
2
2
27. Нетканая ламинатная структура по п.26, дополнительно отличающаяся тем, что обладает способностью выдерживать напор, больший приблизительно 200 мм НО, при нормализованной плотности 25 г/м.
28. Нетканая ламинатная структура по п.26, в которой, по меньшей мере, два слоя нетканого материала включают, по меньшей мере, один слой, полученный раздувом расплава полимера, и, по меньшей мере, один слой материала «спанбонд».
29. Нетканая ламинатная структура по п.28, дополнительно содержащая, по меньшей мере, один дополнительный слой, изготовленный раздувом расплава полимера, или слой материала «спанбонд».
30. Нетканая ламинатная структура по п.26, в которой, по меньшей мере, один слой является нетканым материалом, изготовленным раздувом расплава полимера, содержащим волокна, полученные раздувом расплава полимера, содержащие полимер на основе пропилена, обладающего одним или большим числом следующих особенностей:
а. кристалличностью, составляющей менее 50%;
b. модулем упругости при изгибе, составляющим менее 50 кфунт/кв.дюйм;
c. температурой плавления менее приблизительно 140°C; и/или теплотой плавления менее 80 Дж/г.
31. Нетканая ламинатная структура по п.30, в которой волокна, изготовленные раздувом расплава полимера, дополнительно содержат сополимеры пропилена и альфа-олефина, где альфа-олефин является предпочтительно этиленом.
32. Нетканая ламинатная структура по п.31, содержащая слой, изготовленный раздувом расплава полимера, в котором альфа-олефин является этиленом.
13
33. Нетканая ламинатная структура по п.30, в которой полимер на основе пропилена дополнительно характеризуется максимальными значениями ЯМР C, соответствующими в пределах погрешности около 14,6 и около 15,7 м.д.; при этом максимумы обладают приблизительно равной интенсивностью.
34. Нетканая ламинатная структура по п.30, в которой полимер на основе пропилена содержит от около 3 до 20 мас.% этилена.
35. Нетканая ламинатная структура по п.30, в которой полимер на основе пропилена содержит от около 9 до 20 мас.% этилена.
36. Нетканая ламинатная структура по п.30, в которой полимер на основе пропилена обладает MFR от 25 до 5000 г/10 мин, как определено в соответствии с ASTM D-1238, условие L (2,16 кг, 230°С).
37. Нетканая ламинатная структура по п.30, в которой полимер на основе пропилена был подвергнут химически индуцированному разрыву цепи и обладает MFR от 50 до 5000 г/10 мин, как определено в соответствии с ASTM D-1238, условие L (2,16 кг, 230°С).
38. Нетканая ламинатная структура по п.37, в которой разрыв цепи вызван соединением композиции с инициатором свободных радикалов до экструзии.
39. Нетканая ламинатная структура по п.38, в которой инициатором свободных радикалов является вещество типа пероксида.
40. Нетканая ламинатная структура по п.38, в которой модификатором реологии является вещество непероксидного типа.
41. Нетканая ламинатная структура по п.37, в которой разрыв цепи вызван соединением композиции, по меньшей мере, с одним инициатором свободных радикалов пероксидного типа и одним инициатором свободных радикалов непероксидного типа.
42. Нетканая ламинатная структура по п.30, в которой средний диаметр волокна, полученного раздувом расплава полимера, составляет менее приблизительно 12 мкм.
43. Нетканая ламинатная структура по п.28, в которой слой материала «спанбонд» содержит волокна, где материал на основе полиэтилена содержится, по меньшей мере, на части поверхности волокна.
44. Нетканая ламинатная структура по п.26, где слой материала «спанбонд» содержит волокна бикомпонентной структуры.
45. Нетканая ламинатная структура по п.44, где слой материала «спанбонд» имеет бикомпонентные волокна, обладающие конфигурацией «оболочка-стержень».
46. Нетканый ламинат, содержащий, по меньшей мере, один слой нетканого материала, полученного раздувом расплава полимера, и, по меньшей мере, один слой материала «спанбонд» в котором:
по меньшей мере, один слой материала, изготовленного раздувом расплава полимера, содержит волокна содержащие полимер, имеющий, по меньшей мере, около 50 мас.% звеньев, полученных из пропилена; и
по меньшей мере, один слой нетканого материала «спанбонд» содержит волокна, где материал на основе полиэтилена содержится, по меньшей мере, на части поверхности волокна.
47. Нетканый ламинат по п.46, в котором, по меньшей мере, один слой материала, полученного раздувом расплава полимера, содержит волокна, содержащие полимер, содержащий, по меньшей мере, около 50 мас.% звеньев, полученных из пропилена, и, по меньшей мере, около 5 мас.% звеньев, полученных из мономера, отличного от пропилена.